(57)【要約】【課題】  高Ｖａｃｃおよび低Ｖｄｉｓなどの優秀な静電気的特性を持つ有機感光体電荷輸送物質、有機感光体、電子写真画像形成装置および電子写真画像形成方法を提供する。【解決手段】  本発明の有機感光体は、導電性基材および導電性基材上の光伝導要素を含む有機感光体であって、上記光伝導要素は、下記化学式１を有する電荷輸送物質と電荷生成化合物とを含む。【化１】2004361950.tif 000028  化学式１において、Ｘは、連結基であり、Ｙ１およびＹ２は、独立的にフェノチアジン基、フェノキサジン基またはフェナジン基であり、Ｒ１、Ｒ２、Ｒ３、Ｒ４は、独立的にアルキル基、アルケニル基、複素環基または芳香族基であり、Ｒ５およびＲ６は独立的に水素、アルキル基、アルケニル基、複素環基または芳香族基である。【選択図】    なし【特許請求の範囲】
【請求項１】
導電性基材および前記導電性基材上の光伝導要素を含む有機感光体であって：
前記光伝導要素は、
下記化学式１を有する電荷輸送物質と；
電荷生成化合物と；
を含む、有機感光体。
【化１】
2004361950.tif 000016
前記化学式１において、
Ｘは、連結基であり、
Ｙ１およびＹ２は、それぞれ独立的に、フェノチアジン基、フェノキサジン基またはフェナジン基であり、
Ｒ１、Ｒ２、Ｒ３、Ｒ４は、それぞれ独立的に、アルキル基、アルケニル基、複素環基または芳香族基であり、
Ｒ５およびＲ６は、それぞれ独立的に、水素、アルキル基、アルケニル基、複素環基または芳香族基である。
【請求項２】
Ｘは、−（ＣＨ２）ｍ−の化学式を有するメチレン基を含み、
ｍは、１および３０を含む１〜３０の整数であり、
前記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、
Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部である
ことを特徴とする、請求項１に記載の有機感光体。
【請求項３】
前記電荷輸送物質は、下記化学式１ａを有することを特徴とする、請求項１に記載の有機感光体。
【化２】
2004361950.tif 000017
前記化学式１ａにおいて、
Ｑ１およびＱ２は、それぞれ独立的に、Ｓ、ＯまたはＮＲ９であり、
Ｒ９は、水素、アルキル基、アルケニル基、複素環基または芳香族基であり、
Ｒ１、Ｒ２、Ｒ３、Ｒ４は、それぞれ独立的に、アルキル基、アルケニル基、複素環基または芳香族基であり、
Ｒ５およびＲ６は、それぞれ独立的に、水素、アルキル基、アルケニル基、複素環基または芳香族基であり、
Ｒ７およびＲ８は、それぞれ独立的に、水素、ニトロ基、シアノ基、ハロゲン、アルコキシ基、ヒドロキシル基、チオール基、アミノ基、カルボン酸基、アルキル基、アルケニル基、複素環基または芳香族基であり、
Ｘは、連結基である。
【請求項４】
Ｘは、−（ＣＨ２）ｍ−の化学式を有するメチレン基を含み、
ｍは、１および３０を含む１〜３０の整数であり、
前記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、
Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基または環の一部であることを特徴とする、請求項３に記載の有機感光体。
【請求項５】
前記電荷輸送物質は、下記化学式１ｂを有することを特徴とする、請求項３に記載の有機感光体。
【化３】
2004361950.tif 000018
前記化学式１ｂにおいて、
ｎは、１および３０を含む１〜３０の整数であり、
Ｒ１、Ｒ２、Ｒ３、Ｒ４は、それぞれ独立的に、アルキル基、アルケニル基、複素環基または芳香族基である。
【請求項６】
前記光伝導要素は、第２電荷輸送物質をさらに含むことを特徴とする、請求項１に記載の有機感光体。
【請求項７】
前記第２電荷輸送物質は、電子輸送化合物を含むことを特徴とする、請求項６に記載の有機感光体。
【請求項８】
ドラムまたはベルト状であることを特徴とする、請求項１に記載の有機感光体。
【請求項９】
前記電荷輸送物質および高分子バインダを含む電荷輸送層と；
前記電荷生成化合物および前記高分子バインダを含む電荷生成層と；
を含むことを特徴とする、請求項１に記載の有機感光体。
【請求項１０】
光画像形成成分と；
前記光画像形成成分から受光可能に配向され、導電性基材および前記導電性基材上の光伝導要素を含む有機感光体と；
を含む電子写真画像形成装置であって：
前記光伝導要素は、
下記化学式１を有する電荷輸送化合物と；
電荷生成化合物と；
を含む、電子写真画像形成装置。
【化４】
2004361950.tif 000019
前記化学式１において、
Ｘは、連結基であり、
Ｙ１およびＹ２は、それぞれ独立的に、フェノチアジン基、フェノキサジン基またはフェナジン基であり、
Ｒ１、Ｒ２、Ｒ３、Ｒ４は、それぞれ独立的に、アルキル基、アルケニル基、複素環基または芳香族基であり、
Ｒ５およびＲ６は、それぞれ独立的に、水素、アルキル基、アルケニル基、複素環基または芳香族基である。
【請求項１１】
Ｘは、−（ＣＨ２）ｍ−の化学式を有するメチレン基を含み、
ｍは、１および３０を含む１〜３０の整数であり、
前記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、
Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部であることを特徴とする、請求項１０に記載の電子写真画像形成装置。
【請求項１２】
前記電荷輸送物質は、下記化学式１ａを有することを特徴とする、請求項１０に記載の電子写真画像形成装置。
【化５】
2004361950.tif 000020
前記化学式１ａにおいて、
Ｑ１およびＱ２は、それぞれ独立的に、Ｓ、ＯまたはＮＲ９であり、
Ｒ９は、水素、アルキル基、アルケニル基、複素環基または芳香族基であり、
Ｒ１、Ｒ２、Ｒ３、Ｒ４は、それぞれ独立的に、アルキル基、アルケニル基、複素環基または芳香族基であり、
Ｒ５およびＲ６は、それぞれ独立的に、水素、アルキル基、アルケニル基、複素環基または芳香族基であり、
Ｒ７およびＲ８は、それぞれ独立的に、水素、ニトロ基、シアノ基、ハロゲン、アルコキシ基、ヒドロキシル基、チオール基、アミノ基、カルボン酸基、アルキル基、アルケニル基、複素環基または芳香族基であり、
Ｘは、連結基である。
【請求項１３】
Ｘは、−（ＣＨ２）ｍ−の化学式を有するメチレン基を含み、
ｍは、１および３０を含む１〜３０の整数であり、
前記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、
Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部であることを特徴とする、請求項１２に記載の電子写真画像形成装置。
【請求項１４】
前記電荷輸送物質は、下記化学式１ｂを有することを特徴とする、請求項１２に記載の電子写真画像形成装置。
【化６】
2004361950.tif 000021
前記化学式１ｂにおいて、
ｎは、１および３０を含む１〜３０の整数であり、
Ｒ１、Ｒ２、Ｒ３、Ｒ４は、それぞれ独立的に、アルキル基、アルケニル基、複素環基または芳香族基である。
【請求項１５】
前記光伝導要素は、第２電荷輸送物質をさらに含むことを特徴とする、請求項１０に記載の電子写真画像形成装置。
【請求項１６】
前記第２電荷輸送物質は、電子輸送化合物を含むことを特徴とする、請求項１５に記載の電子写真画像形成装置。
【請求項１７】
トナーディスペンサーをさらに含むことを特徴とする、請求項１０に記載の電子写真画像形成装置。
【請求項１８】
（ａ）導電性基材および前記導電性基材上の光伝導要素を含む有機感光体の表面を帯電させる段階であって、前記光伝導要素は、（ｉ）下記化学式１を持つ電荷輸送物質、および（ｉｉ）電荷生成化合物を含む帯電段階と；
（ｂ）選択された領域に電荷を消散させる照射線を用いて、前記有機感光体の表面を画像に沿って露光させることにより、前記有機感光体の表面上に帯電領域および非帯電領域のパターンを形成する段階と；
（ｃ）前記有機感光体の表面をトナーと接触させ、トーン画像を形成する段階と；
（ｄ）前記トーン画像を基材に転写する段階と；
を含む、電子写真画像形成方法。
【化７】
2004361950.tif 000022
前記化学式１において、
Ｘは、連結基であり、
Ｙ１およびＹ２は、それぞれ独立的に、フェノチアジン基、フェノキサジン基またはフェナジン基であり、
Ｒ１、Ｒ２、Ｒ３、Ｒ４は、それぞれ独立的に、アルキル基、アルケニル基、複素環基または芳香族基であり、
Ｒ５およびＲ６は、それぞれ独立的に、水素、アルキル基、アルケニル基、複素環基または芳香族基である。
【請求項１９】
Ｘは、−（ＣＨ２）ｍ−の化学式を有するメチレン基を含み、
ｍは、１および３０を含む１〜３０の整数であり、
前記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、
Ｒａ、Ｒｂ、Ｒｃ、Ｒｄ、Ｒｅ、Ｒｆは、それぞれ独立的に結合、水素、ヒドロキシル基、チオール基、カルボン酸基、アミノ基、アルキル基、アルコキシ基、アルケニル基、複素環基、芳香族基またはその他の環の一部であることを特徴とする、請求項１８に記載の電子写真画像形成方法。
【請求項２０】
前記電荷輸送物質は、下記化学式１ａを有することを特徴とする、請求項１８に記載の電子写真画像形成方法。
【化８】
2004361950.tif 000023
前記化学式１ａにおいて、
Ｑ１およびＱ２は、それぞれ独立的に、Ｓ、ＯまたはＮＲ９であり、
Ｒ９は、水素、アルキル基、アルケニル基、複素環基または芳香族基であり、
Ｒ１、Ｒ２、Ｒ３、Ｒ４は、それぞれ独立的に、アルキル基、アルケニル基、複素環基または芳香族基であり、
Ｒ５およびＲ６は、それぞれ独立的に、水素、アルキル基、アルケニル基、複素環基または芳香族基であり、
Ｒ７およびＲ８は、それぞれ独立的に、水素、ニトロ基、シアノ基、ハロゲン、アルコキシ基、ヒドロキシル基、チオール基、アミノ基、カルボン酸基、アルキル基、アルケニル基、複素環基または芳香族基であり、
Ｘは、連結基である。
【請求項２１】
Ｘは、−（ＣＨ２）ｍ−の化学式を有するメチレン基を含み、
ｍは、１および３０を含む１〜３０の整数であり、
前記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、
Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部であることを特徴とする、請求項２０に記載の電子写真画像形成方法。
【請求項２２】
前記電荷輸送物質は、下記化学式１ｂを有することを特徴とする、請求項２０に記載の電子写真画像形成方法。
【化９】
2004361950.tif 000024
前記化学式１ｂにおいて、
ｎは、１および３０を含む１〜３０の整数であり、
Ｒ１、Ｒ２、Ｒ３、Ｒ４は、それぞれ独立的に、アルキル基、アルケニル基、複素環基または芳香族基である。
【請求項２３】
前記光伝導要素は、第２電荷輸送物質をさらに含むことを特徴とする、請求項１８に記載の電子写真画像形成方法。
【請求項２４】
前記第２電荷輸送物質は、電子輸送化合物を含むことを特徴とする、請求項２３に記載の電子写真画像形成方法。
【請求項２５】
下記化学式１を有する電荷輸送物質。
【化１０】
2004361950.tif 000025
前記化学式１において、
Ｘは、連結基であり、
Ｙ１およびＹ２は、それぞれ独立的に、フェノチアジン基、フェノキサジン基またはフェナジン基であり、
Ｒ１、Ｒ２、Ｒ３、Ｒ４は、それぞれ独立的に、アルキル基、アルケニル基、複素環基または芳香族基であり、
Ｒ５およびＲ６は、それぞれ独立的に、水素、アルキル基、アルケニル基、複素環基または芳香族基である。
【請求項２６】
Ｘは、−（ＣＨ２）ｍ−の化学式を有するメチレン基を含み、
ｍは、１および３０を含む１〜３０の整数であり、
前記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、
Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部であることを特徴とする、請求項２５に記載の電荷輸送物質。
【請求項２７】
下記化学式１ａを有することを特徴とする、請求項２５に記載の電荷輸送物質。
【化１１】
2004361950.tif 000026
前記化学式１ａにおいて、
Ｑ１およびＱ２は、それぞれ独立的に、Ｓ、ＯまたはＮＲ９であり、
Ｒ９は、水素、アルキル基、アルケニル基、複素環基または芳香族基であり、
Ｒ１、Ｒ２、Ｒ３、Ｒ４は、それぞれ独立的に、アルキル基、アルケニル基、複素環基または芳香族基であり、
Ｒ５およびＲ６は、それぞれ独立的に、水素、アルキル基、アルケニル基、複素環基または芳香族基であり、
Ｒ７およびＲ８は、それぞれ独立的に、水素、ニトロ基、シアノ基、ハロゲン、アルコキシ基、ヒドロキシル基、チオール基、アミノ基、カルボン酸基、アルキル基、アルケニル基、複素環基または芳香族基であり、
Ｘは連結基である。
【請求項２８】
Ｘは、−（ＣＨ２）ｍ−の化学式を有するメチレン基を含み、
ｍは、１および３０を含む１〜３０の整数であり、
前記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、
Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部であることを特徴とする、請求項２７に記載の電荷輸送物質。
【請求項２９】
下記化学式１ｂを有することを特徴とする、請求項２７に記載の電荷輸送物質。
【化１２】
2004361950.tif 000027
前記化学式１ｂにおいて、
ｎは、１および３０を含む１〜３０の整数であり、
Ｒ１、Ｒ２、Ｒ３、Ｒ４は、それぞれ独立的に、アルキル基、アルケニル基、複素環基または芳香族基である。
【発明の詳細な説明】
【技術分野】
【０００１】
本発明は、電子写真法に利用するのに好適な電荷輸送物質、これを含む有機感光体、電子写真画像形成装置およびこれを利用する電子写真画像形成方法に係り、より具体的には、２つ以上のヘテロ芳香族ヒドラゾン基を有する電荷輸送物質、これを含む有機感光体、電子写真画像形成装置および電子写真画像形成方法に関する。なお，上記ヒドラゾン基は、それぞれ、フェノチアジンヒドラゾン基、フェノキサジンヒドラゾン基およびフェナジンヒドラゾン基よりなる群から選択される。
【背景技術】
【０００２】
電子写真法において、プレート、ディスク、シート、ベルト、ドラムなどの形態を有する有機感光体は、導電性基材上に電気絶縁性光伝導要素を備えるものであって、光伝導要素の表面をまず均一に静電気的に帯電させた後、帯電された表面を光パターンに露出させることにより、画像が形成される。露光は、光導電要素の表面に光が接触して照射された領域に電荷を選択的に消散させることにより、帯電領域および非帯電領域のパターン、いわゆる潜像を形成する。
【０００３】
その後、湿式または乾式トナーは、潜像付近に提供され、トナー液滴またはトナー粒子は、帯電領域または非帯電領域付近に付着して、光伝導要素表面にトーン画像を形成する。このように形成されたトーン画像は、紙などの適当な最終受容体または中間受容体の表面に転写されるか、光伝導要素が最終画像受容体として使用されうる。上記の画像形成過程を数回反復することにより、例えば、色彩成分それぞれの画像をオーバーレイすることによって単一画像を完成するか、またはフルカラーの最終画像を形成し、および／または追加画像を再現する各色彩のオーバーレイ画像のような陰影画像を形成する。
【０００４】
従来、有機感光体には、単一層および多重層光伝導要素が使われていた。単一層の具体例においては、電荷輸送化合物、電子輸送化合物およびこれらの組み合わせよりなる群から選択された電荷輸送物質と電荷生成物質とは、高分子バインダで結合させられた後、導電性基材に付着させられる。多重層の具体例においては、電荷輸送化合物と電荷生成物質とは、別個の層の形態で存在し、それらそれぞれは、選択的に高分子バインダで結合させられて導電性基材に付着させられる。２層の光伝導要素の配列としては、２類型が可能である。２層配列のうち一方の配列（「二重層」配列）においては、電荷生成層は導電性基材上に付着し、電荷輸送層は電荷生成層の上部に付着する。２層配列のうち他方の配列（「逆二重層」配列）においては、電荷輸送層と電荷生成層との順序は上述した上述した二重層配列の場合の逆となる。
【０００５】
単一層および多重層の光伝導要素において、電荷生成物質は、露光時に電荷キャリア（すなわち、正孔および／または電子）を生成することをその目的とする。電荷輸送物質は、光伝導要素の表面電荷を容易に放電させるために、電荷キャリアを受容してそれらを電荷輸送層を通じて輸送することをその目的とする。電荷輸送物質は、電荷輸送化合物、電子輸送化合物またはそれらの組み合わせであってもよい。電荷輸送化合物が使われる場合には、電荷輸送化合物は、正孔キャリアを受容してそれらを電荷輸送化合物が存在する層を通じて輸送する。電子輸送化合物が使われる場合には、電子輸送化合物は、電子キャリアを受容してそれらを電子輸送化合物が存在する層を通じて輸送する。
【０００６】
【特許文献１】米国特許第５，２３２，８００号明細書
【特許文献２】米国特許第４，４６８，４４４号明細書
【特許文献３】米国特許第４，４４２，１９３号明細書
【特許文献４】米国特許第６，４７２，５１４号明細書
【特許文献５】米国特許第６，００１，５２２号明細書
【特許文献６】米国特許第６，１８０，３０５号明細書
【特許文献７】米国特許出願公開第２００２／０１２８３４９号明細書
【特許文献８】米国特許出願公開第２００２／００８６９１６号明細書
【特許文献９】米国特許第６，６４９，３１６号明細書
【非特許文献１】Ｇｒｉｇａｌｅｖｉｃｉｕｓら著、『３，６−Ｄｉ（Ｎ−ｄｉｐｈｅｎｙｌａｍｉｎｏ）−９−ｐｈｅｎｙｌｃａｒｂａｚｏｌｅ  ａｎｄ  ｉｔｓ  ｍｅｔｈｌｙ−ｓｕｂｓｔｉｔｕｔｅｄ  ｄｅｒｉｖａｔｉｖｅ  ａｓ  ｎｏｖｅｌ  ｈｏｌｅ−ｔｒａｎｓｐｏｒｔｉｎｇ  ａｍｏｒｐｈｏｕｓ  ｍｏｌｅｃｕｌａｒ  ｍａｔｅｒｉａｌｓ』Ｓｙｎｔｈｅｔｉｃ  Ｍｅｔａｌｓ誌  １２８号（２００２年），ｐ．１２７〜１３１
【非特許文献２】Ｅ．Ｍｉｙａｍｏｔｏ、Ｙ．ＹａｍａｇｕｃｈｉおよびＭ．Ｙｏｋｏｙａｍａ共著，『Ｉｏｎｉｚａｔｉｏｎ  Ｐｏｔｅｎｔｉａｌ  ｏｆ  Ｏｒｇａｎｉｃ  Ｐｉｇｍｅｎｔ  Ｆｉｌｍ  ｂｙ  Ａｔｍｏｓｐｈｅｒｉｃ  Ｐｈｏｔｏｅｌｅｃｔｒｏｎ  Ｅｍｉｓｓｉｏｎ  Ａｎａｌｙｓｉｓ』，Ｅｌｅｃｔｒｏｐｈｏｔｏｇｒａｐｈｙ誌，２８号，Ｎｒ．４，（１９８９年），ｐ．３６４
【非特許文献３】Ｍ．ＣｏｒｄｏｎａおよびＬ．Ｌｅｙ著，『Ｐｈｏｔｏｅｍｉｓｓｉｏｎ  ｉｎ  Ｓｏｌｉｄｓ』，Ｔｏｐｉｃｓ  ｉｎ  Ａｐｐｌｉｅｄ  Ｐｈｙｓｉｃｓ誌，２６号，（１９７８年），ｐ．１−１０３
【非特許文献４】Ｋａｌａｄｅら著，『Ｉｎｖｅｓｔｉｇａｔｉｏｎ  ｏｆ  ｃｈａｒｇｅ  ｃａｒｒｉｅｒ  ｔｒａｎｓｆｅｒ  ｉｎ  ｅｌｅｃｔｒｏｐｈｏｔｏｇｒａｐｈｉｃ  ｌａｙｅｒｓ  ｏｆ  ｃｈａｌｋｏｇｅｎｉｄｅ  ｇｌａｓｓｅｓ』，Ｐｒｏｃｅｅｄｉｎｇ  ＩＰＣＳ  １９９４年：Ｔｈｅ  Ｐｈｙｓｉｃｓ  ａｎｄ  Ｃｈｅｍｉｓｔｒｙ  ｏｆ  Ｉｍａｇｉｎｇ  Ｓｙｓｔｅｍｓ，Ｒｏｃｈｅｓｔｅｒ，ＮＹ，ｐｐ．７４７〜７５２
【発明の開示】
【発明が解決しようとする課題】
【０００７】
したがって、本発明は、高Ｖａｃｃおよび低Ｖｄｉｓなどの優秀な静電気的特性を持つ新規かつ改良された電荷輸送物質、有機感光体、電子写真画像形成装置および電子写真画像形成方法を提供することを目的とする。具体的には、電荷輸送物質が受容できる電荷量（受容電圧または「Ｖａｃｃ」と知られたパラメータで示す）を増加させ、放電時に上記電荷の保存量（放電電圧または「Ｖｄｉｓ」と知られたパラメータで示す）を減少させることができる有機感光体用の電荷輸送物質、これを含む有機感光体、上記有機感光体を含む電子写真画像形成装置および上記有機感光体を利用する電子写真画像形成方法を提供することを目的とする。
【課題を解決するための手段】
【０００８】
上記本発明の課題を解決するために、本発明の第１の観点によれば、導電性基材および前記導電性基材上の光伝導要素を含む有機感光体であって、前記光伝導要素は、下記化学式１を有する電荷輸送物質と、電荷生成化合物と、を含む、有機感光体が提供される。
【０００９】
【化１】
2004361950.tif 000002
【００１０】
上記化学式１において、Ｘは、−（ＣＨ２）ｍ−の化学式を有するメチレン基のような連結基であり、ｍは、１および３０を含む１〜３０の整数であり、上記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換される。ここで、Ｒａ、Ｒｂ、Ｒｃ、Ｒｄ、Ｒｅ、Ｒｆは、独立的に、結合、水素（Ｈ）、ヒドロキシル基、チオール基、カルボン酸基、アミノ基、アルキル基、アルコキシ基、アルケニル基、複素環基、芳香族基またはその他の環の一部である。また、Ｙ１およびＹ２は、独立的に、フェノチアジン基、フェノキサジン基またはフェナジン基である。ここで、Ｒ１、Ｒ２、Ｒ３、Ｒ４は、独立的に、アルキル基、アルケニル基、複素環基または芳香族基であり、Ｒ５およびＲ６は、独立的に、水素、アルキル基、アルケニル基、複素環基または芳香族基である。
【００１１】
有機感光体は、たとえば、プレート、軟質ベルト、軟質ディスク、シート、硬質ドラムまたは硬質または軟性ドラムを取り囲むシート形態に提供されうる。一具体例において、有機感光体は、（ａ）電荷輸送物質、電荷生成化合物、選択的に第２電荷輸送物質および選択的に高分子バインダを含む光伝導要素と、（ｂ）導電性基材と、を含む。
【００１２】
上記本発明の課題を解決するために、本発明の第２の観点によれば、（ａ）光画像形成成分と、（ｂ）光画像形成成分から受光可能に配向され、導電性基材および前記導電性基材上の光伝導要素を含む有機感光体と、を含む電子写真画像形成装置が提供される。この電子写真画像形成装置は、トナーディスペンサーをさらに含んでいてもよい。
【００１３】
上記本発明の課題を解決するために、本発明の第３の観点によれば、（ａ）上述した導電性基材および導電性基材上の光伝導要素を含む有機感光体の表面を帯電させる段階と、（ｂ）選択された領域に電荷を消散させる照射線を用いて、有機感光体の表面を画像に沿って露光させることにより、有機感光体の表面上に帯電領域および非帯電領域のパターンを形成する段階と、（ｃ）有機感光体の表面を、有機溶媒のうち着色剤粒子分散物を含む湿式トナーなどのトナーと接触させてトーン画像を形成する段階と、（ｄ）トーン画像を基材に転写する段階と、を含む電子写真画像形成方法が提供される。
【００１４】
上記本発明の課題を解決するために、本発明の第４の観点によれば、化学式１を有する電荷輸送物質が提供される。
【００１５】
本発明は、優秀な機械的特性、静電特性および溶解度をいずれも有する有機感光体に好適な電荷輸送物質を提供する。このような有機感光体は、高品質の画像を提供するために、湿式トナーおよび乾式トナーのようなトナーに有効に使用されうる。このような高品質の画像を形成するためのシステムは、サイクリングが繰り返された後にも維持されうる。
【発明の効果】
【００１６】
本発明の電荷輸送物質は、電荷キャリアの移動性が高く、多様なバインダ物質との相溶性が優秀なため、本発明によれば、優れた電子写真画像形成特性を有する電荷輸送物質を提供することができる。
【００１７】
また、本発明による有機感光体は、高いＶａｃｃおよび低いＶｄｉｓのような優秀な静電気的特性を有する。したがって、本発明によれば、高い感光性、低い残留電位およびサイクルテスト、結晶化および有機感光体ベンディングならびにストレッチングに対する高い安定性を有する有機感光体を提供することができる。
【００１８】
したがって、本発明の電荷輸送物質およびこれを含む有機感光体は、優秀な静電気的特性を持って、電子写真画像形成装置および方法と関連した分野で有用に使用することができる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
本実施形態の有機感光体は、導電性基材および電荷生成化合物と２個のヘテロ芳香族ヒドラゾン基を有する電荷輸送物質を含む光伝導要素を持ち、２個のヘテロ芳香族ヒドラゾン基は、連結基を介して互いに結合されている。ヘテロ芳香族ヒドラゾン基は、それぞれ、フェノチアジンヒドラゾン基、フェノキサジンヒドラゾン基およびフェナジンヒドラゾン基よりなる群から選択することができる。電荷輸送物質は、電子写真法の有機感光体でその性能が立証されるような望ましい特性を持つ。特に、本実施形態の電荷輸送物質は、電荷キャリア移動度が高く、多様なバインダ物質との相容性が優秀であり、優れた電子写真画像形成特性を有する。本実施形態による有機感光体は、高い感光性、低い残留電位およびサイクルテスト、結晶化および有機感光体ベンディングならびにストレッチングに対する高い安定性を有する。有機感光体は、特にファクシミリ、複写機、スキャナおよび電子写真法に基づいた他の電子装置はもとより、レーザープリンタ等にも有用に使われうる。電荷輸送物質の用途は、以下のレーザープリンタに使用される場合において、さらに詳細に記載されているが、下記の内容から電子写真法により作動する他の装置への使用も一般化できるということが分かる。
【００２１】
高品質の画像を形成するために、特に多数のサイクル後にも、電荷輸送物質は、高分子バインダと均一な溶液を形成し、電荷輸送物質のサイクリング時には、有機感光体材料中にほぼ均一に分布していることが望ましい。また、電荷輸送物質が受容できる電荷量（受容電圧または「Ｖａｃｃ」と知られたパラメータで表示される）を増加させ、放電時に上記電荷の保存量（放電電圧または「Ｖｄｉｓ」と知られたパラメータで表示される）を減少させることが望ましい。
【００２２】
電荷輸送物質は、電荷輸送化合物または電子輸送化合物に分類されうる。電子写真法と関連した技術分野では、多数の電荷輸送化合物および電子輸送化合物が知られている。電荷輸送化合物の非制限的な例としては、例えば、ピラゾリン誘導体類、フルオレン誘導体類、オキサジアゾール誘導体類、スチルベン誘導体類、エナミン誘導体類、エナミンスチルベン誘導体類、ヒドラゾン誘導体類、カルバゾールヒドラゾン誘導体類、トリアリールアミン類、ポリビニルカルバゾール、ポリビニルピレン、ポリアセナフチレンまたは２以上のヒドラゾン基およびトリフェニルアミンのような（Ｎ，Ｎ−二置換された）アリールアミンおよびカルバゾール、ジュロリジン、フェノチアジン、フェナジン、フェノキサジン、フェノキサチイン、チアゾール、オキサゾール、イソオキサゾール、ジベンゾ（１，４）ダイオキシン、チアントレン、イミダゾール、ベンゾチアゾール、ベンゾトリアゾール、ベンズオキサゾール、ベンズイミダゾール、キノリン、イソキノリン、キノキサリン、インドール、インダゾール、ピロール、プリン、ピリジン、ピリダジン、ピリミジン、ピラジン、トリアゾール、オキサジアゾール、テトラゾール、チアジアゾール、ベンズイソオキサゾール、ベンズイソチアゾール、ジベンゾフラン、ジベンゾチオフェン、チオフェン、チアナフテン、キナゾリンまたはシンノリンのような複素環類よりなる群から選択された２以上の置換基を有するマルチヒドラゾン化合物を含む。
【００２３】
電子輸送化合物の非制限的な例としては、ブロモアニリン、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−インデノ［１，２−ｂ］チオフェン−４−オンおよび１，３，７−トリニトロジベンゾチオフェン−５，５−ジオキシド、（２，３−ジフェニル−１−インデニリデン）マロノニトリル、４Ｈ−チオピラン−１，１−ジオキシドおよび４−ジシアノメチレン−２，６−ジフェニル−４Ｈ−チオピラン−１，１−ジオキシド、４−ジシアノメチレン−２，６−ジ−ｍ−トリル−４Ｈ−チオピラン−１，１−ジオキシドおよび非対称的に置換された２，６−ジアリール−４Ｈ−チオピラン−１，１−ジオキシドのようなその誘導体（例えば、４Ｈ−１，１−ジオキソ−２−（ｐ−イソプロピルフェニル）−６−フェニル−４−（ジシアノメチリデン）チオピラン、４Ｈ−１，１−ジオキソ−２−（ｐ−イソプロピルフェニル）−６−（２−チエニル）−４−（ジシアノメチリデン）チオピランを含む）のようなその誘導体類、フォスファ−２，５−シクロヘキサジエンの誘導体類、（４−ｎ−ブトキシカルボニル−９−フルオレニリデン）マロノニトリル、（４−フェネトキシカルボニル−９−フルオレニリデン）マロノニトリル、（４−カルビトキシ−９−フルオレニリデン）マロノニトリルおよびジエチル（４−ｎ−ブトキシカルボニル−２，７−ジニトロ−９−フルオレニリデン）−マロネートのような（アルコキシカルボニル−９−フルオレニリデン）マロノニトリル誘導体類、１１，１１，１２，１２−テトラシアノ−２−アルキルアントラキノジメタンおよび１１，１１−ジシアノ−１２，１２−ビス（エトキシカルボニル）アントラキノジメタンのようなアントラキノジメタン誘導体類、１−クロロ−１０−［ビス（エトキシカルボニル）メチレン］アントロン、１，８−ジクロロ−１０−［ビス（エトキシカルボニル）メチレン］アントロン、１，８−ジヒドロキシ−１０−［ビス（エトキシカルボニル）メチレン］アントロンおよび１−シアノ−１０−［ビス（エトキシカルボニル）メチレン］アントロンのようなアントロン誘導体、７−ニトロ−２−アザ−９−フルオレニリデン−マロノニトリル、ジフェノキノン誘導体類、ベンゾキノン誘導体類、ナフトキノン誘導体類、キニン誘導体類、テトラシアノエチレンシアノエチレン、２，４，８−トリニトロチオキサントン、ジニトロベンゼン誘導体類、ジニトロアントラセン誘導体類、ジニトロアクリジン誘導体類、ニトロアントラキノン誘導体類、ジニトロアントラキノン誘導体類、無水コハク酸、無水マレイン酸、無水ジブロモマレイン酸、ピレン誘導体類、カルバゾール誘導体類、ヒドラゾン誘導体類、Ｎ，Ｎ−ジアルキルアニリン誘導体類、ジフェニルアミン誘導体類、トリフェニルアミン誘導体類、トリフェニルメタン誘導体類、テトラシアノキノエジメタン、２，４，５，７−テトラニトロ−９−フルオレノン、２，４，７−トリニトロ−９−ジシアノメチレンフルオレノン、２，４，５，７−テトラニトロキサントン誘導体類、２，４，８−トリニトロチオキサントン誘導体類、特許文献１，特許文献２および特許文献３に記載されている１，４，５，８−ナフタレンビス−ジカルボキシミド誘導体類および特許文献４に記載されているフェニルアゾキノライド誘導体類を含む。関心の対象となるいくつかの具体例において、電子輸送化合物は（４−ｎ−ブトキシカルボニル−９−フルオレニリデン）マロノニトリルのような（アルコキシカルボニル−９−フルオレニリデン）マロノニトリル誘導体および１，４，５，８−ナフタレンビス−ジカルボキシミド誘導体類を含む。
【００２４】
多数の電荷輸送物質が使用可能であるが、特定の電子写真法分野の多様な要求を満たすためには、他の電荷輸送物質は依然として必要である。
【００２５】
電子写真分野において、有機感光体に含まれた電荷生成化合物は、光を吸収して電子−正孔対を形成する。かかる電子および正孔は、強い電場の下で適切な時間をかけて輸送され、電場を発生させる表面電荷を局部的に放電させることができる。特定領域での電場の放電は、本質的に光パターンと対応する表面電荷パターンを形成する。このような電荷パターンは、トナー付着を誘導するために使われうる。本実施形態の電荷輸送物質は、本質的に電荷輸送、特に、電荷生成化合物によって形成された電子−正孔対からの正孔輸送に効果的である。いくつかの具体例において、特定の電子輸送化合物または電荷輸送化合物は、本実施形態の電荷輸送物質と共に使われることもある。
【００２６】
有機感光体には、電荷生成化合物および電荷輸送物質を含む物質層または複数の物質層が含まれうる。有機感光体を利用して２次元の画像を印刷するために、有機感光体は、少なくとも画像の一部を形成するための２次元表面を持つ。画像形成工程は、その後に完全な画像の形成を完成し、および／または後続の画像を形成するために、有機感光体をサイクリングさせることによって続けられる。
【００２７】
有機感光体は、例えば、プレート、軟質ベルト、ディスク、硬質ドラム、硬質または軟性ドラムを取り囲むシートのような形態で提供される。電荷輸送物質は、電荷生成化合物と同じ層に存在することもでき、および／または電荷生成化合物と異なる層に存在することもできる。また，以下に説明するように、付加層も使われることがある。
【００２８】
いくつかの具体例において、有機感光体物質は、例えば、（ａ）電荷輸送物質および高分子バインダを含む電荷輸送層と、（ｂ）電荷生成化合物および高分子バインダを含む電荷生成層と、（ｃ）導電性基材とを含む。電荷輸送層は、電荷生成層と導電性基材との間に位置しうる。一方、電荷生成層は、電荷輸送層と導電性基材との間に位置しうる。他の具体例で、有機感光体物質は、高分子バインダ内に電荷輸送物質と電荷生成化合物とをいずれも含む単一層を有する。
【００２９】
有機感光体は、レーザープリンタのような電子写真画像形成装置に統合されることがある。このような装置においては、画像は、物理的実体から形成され、有機感光体上にスキャニングされた光画像に転換されことによって表面潜像を形成する。表面潜像は、有機感光体表面上にトナーを引き寄せるのに使われるが、トナー画像は、有機感光体上に投射された光画像と同一か，またはその反転画像である。トナーは、湿式トナーまたは乾式トナーのいずれでもよい。次いで、トナーは、有機感光体の表面から紙シートなどの受容体の表面に転写される。トナー転写後、受容体の表面は放電され、電荷輸送物質は再びサイクリングされるように用意される。画像形成装置はまた、例えば、紙受容体を輸送し、および／または感光体、光画像を形成するのに好適な光学的諸特性を含む光画像形成成分、レーザーのような光源、トナー供給源、トナー輸送システムおよび適当な制御システムを移動させるための複数の支持体ローラを備えていてもよい。
【００３０】
電子写真画像形成の方法は、一般的に、（ａ）導電性機材および導電性基材上の光伝導要素を含む有機感光体の表面を帯電させる段階と、（ｂ）選択された領域に電荷を消散させる照射線を用いて、有機感光体の表面を画像に沿って露光させることにより、有機感光体の表面上に帯電領域および非帯電領域のパターンを形成する段階と、（ｃ）有機感光体の表面を、有機溶媒のうち着色剤粒子分散物を含む湿式トナーなどのトナーに接触させてトーン画像を形成し、有機感光体の帯電領域または非帯電領域にトナーを引き寄せる段階と、（ｄ）トーン画像を基材に転写する段階と、を含む。
【００３１】
上述したように、本実施形態の有機感光体は、下記化学式１を有する電荷輸送物質を含んでいてもよい。
【００３２】
【化２】
2004361950.tif 000003
【００３３】
化学式１において、Ｘは、−（ＣＨ２）ｍ−の化学式を有するメチレン基のような連結基であり、ｍは、１および３０を含む１〜３０の整数である。上記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換される。ここで、Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部であり、Ｙ１およびＹ２は、それぞれ独立的に、フェノチアジン基、フェノキサジン基またはフェナジン基である。
【００３４】
このとき、Ｒ１、Ｒ２、Ｒ３、Ｒ４は、それぞれ独立的に、アルキル基、アルケニル基、複素環基または芳香族基であり、Ｒ５およびＲ６は、それぞれ独立的に、水素、アルキル基、アルケニル基、複素環基または芳香族基である。
【００３５】
本実施形態の有機感光体のいくつかの具体例で、電荷輸送物質は下記化学式１ａを有する。
【００３６】
【化３】
2004361950.tif 000004
【００３７】
化学式１ａにおいて、Ｑ１およびＱ２は、それぞれ独立的に、Ｓ、ＯまたはＮＲ９であり、Ｒ９は、水素、アルキル基、アルケニル基、複素環基または芳香族基である。また、Ｒ１、Ｒ２、Ｒ３、Ｒ４は、それぞれ独立的にアルキル基、アルケニル基、複素環基または芳香族基であり、Ｒ５およびＲ６は、それぞれ独立的に、水素、アルキル基、アルケニル基、複素環基または芳香族基である。さらに、Ｒ７およびＲ８は、それぞれ独立的に、水素、ニトロ基、シアノ基、ハロゲン、アルコキシ基、ヒドロキシル基、チオール基、アミノ基、カルボン酸基、アルキル基、アルケニル基、複素環基または芳香族基である。
【００３８】
また、Ｘは、−（ＣＨ２）ｍ−の化学式を有するメチレン基のような連結基であり、ｍは、１および３０を含む１〜３０の整数である。ここで、上記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換され、Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部である。
【００３９】
芳香族基は、４ｎ＋２個のπ電子を含む共役系を成すことができる。芳香族性を決定するために多様な基準が使われうる。芳香族性を量的に測定するのに広く使われる基準は、共鳴エネルギーである。一般的に、芳香族基は共鳴エネルギーを有し、例えば、芳香族基の共鳴エネルギーは１０ＫＪ／ｍｏｌ以上である。また、他の例では、芳香族基の共鳴エネルギーは０．１ＫＪ／ｍｏｌ以上である。芳香族基は、４ｎ＋２個のπ電子を有する芳香環に一つ以上のヘテロ原子を含有する芳香族複素環基と、４ｎ＋２個のπ電子を有する芳香環にヘテロ原子を含有していないアリール基に分類することができる。芳香族基は、芳香族複素環基とアリール基との組合わせを含む。しかし、芳香族複素環基またはアリール基は、４ｎ＋２個のπ電子を含む芳香環と結合した置換体に、一つ以上のヘテロ原子を含んでいてもよい。さらに、芳香族複素環基またはアリール基は、単環式または多環式（例えば、二環式、三環式など）の芳香環を含んでいてもよい。
【００４０】
芳香族複素環基の非制限的な例としては、フラニル、チオフェニル、ピロリル、インドリル、カルバゾリル、ベンゾフラニル、ベンゾチオフェニル、ジベンゾフラニル、ジベンゾチオフェニル、ピリジニル、ピリダジニル、ピリミジニル、ピラジニル、トリアジニル、テトラジニル、ぺタジニル、キノリニル、イソキノリニル、シンノリニル、フタラジニル、キナゾリニル、キノキサリニル、ナフトピリジニル、プテリジニル、アクリジニル、フェナントリジニル、フェナントロリニル、アンチリジニル、プリニル、プテリジニル、アロキサジニル、フェナジニル、フェノチアジニル、フェノキサジニル、フェノキサチイニル、ジベンゾ（１，４）ジオキシニル、チアントレニルおよびこれらの組合わせがある。
【００４１】
芳香族複素環基はまた、結合（例えば、バイカルバゾリル）または連結基（例えば、１，６−ジ（１０Ｈ−１０−フェノチアジニル）へキサン）によって互いに結合された芳香族複素環基の組合わせを含むこともある。連結基には、脂肪族基、芳香族基、複素環基またはこれらの組合わせが含まれていてもよい。また、連結基に属する脂肪族基または芳香族基は、Ｏ、Ｓ、ＳｉおよびＮのような一つ以上のヘテロ原子を含むことができる。
【００４２】
アリール基の非制限的な例としては、フェニル、ナフチル、ベンジルまたはトラニル基、セキシフェニレン、フェナントレニル、アントラセニル、コロネニルおよびトラニルフェニルがある。アリール基はまた、結合（例えば、ビフェニル基）または連結基（例えば、スチルべニル、ジフェニルスルホン、アリールアミン基）によって互いに結合されたアリール基の組合わせを含むこともある。連結基には、脂肪族基、芳香族基、複素環基またはこれらの組合わせが含まれていてもよい。また、連結基に属する脂肪族基または芳香族基は、Ｏ、Ｓ、ＳｉおよびＮのような一つ以上のヘテロ原子を含むことができる。
【００４３】
置換体は、当業界で公知のように、移動度、感光性、溶解度、安定性のような化合物の特性に実質的に多様な影響を及ぼす官能基であるといえる。化学的置換基を説明するに当って、当業界で一般的に反映される用語使用の慣行がある。「基（ｇｒｏｕｐ）」という用語は、総称された化合物（例えば、アルキル基、アルケニル基、芳香族基、フェノチアジン基、フェノキサジン基またはフェナジン基など）が上記基の結合構造と一致する置換基を持ちうることを意味する。例えば、「アルキル基」という用語が使われる場合には、この用語は、メチル、エチル、イソプロピル、ｔｅｒｔ−ブチル、シクロヘキシル、ドデシルのような非置換の直鎖型、分枝型および環状アルキル類を含むだけでなく、３−エトキシプロピル、４−（Ｎ，Ｎ−ジエチルアミノ）ブチル、３−ヒドロキシペンチル、２−チオールヘキシル、１，２，３−トリブロモプロピルなどのようなヘテロ原子を持つ置換基も含む。しかし、上記命名体系と一致しても、基礎になる基またはグループの基本結合構造を変化させる置換体は、上記用語に含まれない。例えば、フェニル基という用語が使われる場合には、２−または４−アミノフェニル、２−または４−（Ｎ，Ｎ−二置換された）アミノフェニル、２，４−ジヒドロキシフェニル、２，４，６−トリチオフェニル、２，４，６−トリメトキシフェニルのような置換体は、フェニル基という用語に属するものとして許容可能なものであるが、１，１，２，２，３，３−ヘキサメチルフェニル置換体は、それによってフェニル基の環結合構造が非芳香族形態に変化することになるので許容されない。アルキルモイエティまたはフェニルモイエティのようなモイエティという用語は、化合物が置換されていないということを示す用語である。アルキルモイエティという用語が使われる場合には、モイエティという用語は、分枝型、直鎖型または環状型の如何に関係なく、非置換のアルキル基のみを示す用語である。
【００４４】
電荷輸送物質は、対称型または非対称型である。したがって、例えば、化学式１ａのＲ７およびＲ８基は、同一でもよく，互いに異なっていてもよい。また、化学式１および化学式１ａのＲ６およびＲ５基は、同一でもよく，互いに異なっていてもよい。また、化学式１ａのＱ１およびＱ２基は、同一でもよく，互いに異なっていてもよい。さらに、化学式１および化学式１ａのＲ１、Ｒ２、Ｒ３、Ｒ４は、同一でもよく，互いに異なっていてもよい。これ以外にも、電荷輸送物質は、上記化学式を有する物質の異性体の範囲までも含んでいてもよい。
【００４５】
＜有機感光体＞
有機感光体は、例えば、プレート、シート、軟質ベルト、ディスク、硬質ドラムまたは硬質または軟性ドラムを取り囲むシート型の形態であり、このうち軟質ベルトおよび硬質ドラムが一般的に商業的に使われている。有機感光体は、例えば、導電性基材および導電性基材上に位置して一つ以上の層形態の光伝導要素を含むこともある。光伝導要素は、同じ層に存在してもよく、または異なる層に存在してもよい。また、光伝導要素は、高分子バインダ中に電荷輸送物質および電荷生成化合物はもとより、一部の具体例では、電荷輸送化合物または電子輸送化合物のような第２電荷輸送物質を含むこともある。また、例えば、電荷輸送物質と電荷生成化合物とは同じ層に存在してもよい。しかし、他の具体例では、光伝導要素は、電荷生成層およびそれとは別個の電荷輸送層を特徴とする２層構造を有する場合もある。電荷生成層は、導電性基材と電荷輸送層との間に位置していてもよい。また、光伝導要素は、電荷輸送層が導電性基材と電荷生成層との間に位置する構造を有していてもよい。
【００４６】
導電性基材は、例えば、軟質ウェブまたはベルトのような軟質のものであるか、または例えば、ドラム状の非軟質ものでもありうる。ドラムは、画像形成工程中にドラムを回転させる駆動力をドラム付属品に提供する中空の円筒形構造でありうる。一般的に、軟質導電性基材は、電気絶縁性基材および光伝導物質が塗布された導電性物質の薄層を含んでいる。
【００４７】
電気絶縁性基材は、紙またはポリエステル（例えば、ポリエチレンテレフタレートまたはポリエチレンナフタレート）、ポリイミド、ポリスルホン、ポリプロピレン、ナイロン、ポリエステル、ポリカーボネート、ポリビニル樹脂、ポリビニルフルオライド、ポリスチレンのようなフィルム形成重合体でありうる。支持体基材用重合体の特定例としては、例えば、ポリエーテルスルホン（ＳＴＡＢＡＲＴＭ  Ｓ−１００、ＩＣＩ  Ａｍｅｒｉｃａｓ，Ｉｎｃ．製）、ポリビニルフルオライド（Ｔｅｄｌａｒ（登録商標），Ｅ．Ｉ．ＤｕＰｏｎｔ  ｄｅ  Ｎｅｍｏｕｒｓ＆Ｃｏｍｐａｎｙ製）、ポリビスフェノールＡポリカーボネート（ＭＡＫＲＯＦＯＬＴＭ、Ｍｏｂａｙ  Ｃｈｅｍｉｃａｌ  Ｃｏｍｐａｎｙ製）、および非晶質ポリエチレンテレフタレート（ＭＥＬＩＮＡＲＴＭ、ＩＣＩ社製）を含む。導電性基材は黒鉛、分散型カーボンブラック、ヨウ化物、ポリピロール類およびＣａｌｇｏｎ導電性重合体２６１（米国、Ｐａ．，Ｐｉｔｔｓｂｕｒｇｈ，Ｃａｌｇｏｎ  Ｃｏｒｐｏｒａｔｉｏｎ，Ｉｎｃ．製）のような導電性重合体でも、アルミニウム、チタン、クロム、真ちゅう、金、銅、パラジウム、ニッケルまたはステンレス鋼のような金属または酸化スズまたは酸化インジウムのような金属酸化物でもよい。特に関心の対象となる具体例において、導電性物質は、アルミニウムである。一般的に、光伝導基材は、必要な機械的安定性を提供できる適当な厚みを有する。例えば、軟質ウェブ基材は，一般的に約０．０１ｍｍ〜１ｍｍの厚みを有し、ドラム基材は、一般的に約０．５ｍｍないし約２ｍｍの厚みを有する。
【００４８】
電荷生成化合物は、光吸収して電荷キャリア（例えば、染料または顔料）を生成できる物質である。適当な電荷生成化合物の非制限的な例としては、例えば、金属−非存在フタロシアニン類（例えば、Ｈ．Ｗ．Ｓａｎｄｓ，Ｉｎｃ．製のＥＬＡ  ８０３４金属−非存在フタロシアニンまたは山陽色素株式会社製のＣＧＭ−Ｘ０１）、チタンフタロシアニン、銅フタロシアニン、オキシチタンフタロシアニン（チタニルオキシフタロシアニンともいう、電荷生成化合物として作用できる結晶相または結晶相混合物を含む）、ヒドロキシガリウムフタロシアニンのような金属フタロシアニン類、スクアリリウム染料および顔料、ヒドロキシ−置換されたスクアリリウム顔料、ペリルイミド類、多核キノン類（ＩＮＤＯＦＡＳＴＴＭ  Ｄｏｕｂｌｅ  Ｓｃａｒｌｅｔ、ＩＮＤＯＦＡＳＴＴＭ  Ｖｉｏｌｅｔ  Ｌａｋｅ  Ｂ、ＩＮＤＯＦＡＳＴＴＭ  Ｂｒｉｌｌｉａｎｔ  ＳｃａｒｌｅｔおよびＩＮＤＯＦＡＳＴＴＭ  Ｏｒａｎｇｅという商標名でＡｌｌｉｅｄ  Ｃｈｅｍｉｃａｌ  Ｃｏｒｐｏｒａｔｉｏｎから入手可能）、キナクリドン類（ＭＯＮＡＳＴＲＡＬＴＭ  Ｒｅｄ、ＭＯＮＡＳＴＲＡＬＴＭ  ＶｉｏｌｅｔおよびＭＯＮＡＳＴＲＡＬＴＭ  Ｒｅｄ  Ｙという商標名でＤｕＰｏｎｔ社から入手可能）、ぺリノン類、テトラベンゾポルフィリン類およびテトラナフタロポルフィリン類を含むナフタレン１，４，５，８−テトラカルボン酸から由来した誘導体類、インディゴ−およびチオインディゴ染料、ベンゾチオキサンテン−誘導体類、ペリレン３，４，９，１０−テトラカルボン酸から由来した顔料類、ビスアゾ−、トリスアゾ−およびテトラキスアゾ−顔料を含むポリアゾ−顔料類、ポリメチン染料類、キナゾリン基を含む染料類、３級アミン類、非晶質セレン、セレン−テルル、セレン−テルル−砒素およびセレン−砒素のようなセレン合金類、カドミウムスルホセレン化物、カドミウムセレン化物、カドミウム硫化物およびこれらの混合物を含む。いくつかの具体例で、電荷生成化合物は、オキシチタンフタロシアニン（例えば、その任意の相）、ヒドロキシガリウムフタロシアニンまたはこれらの組み合わせを含む。
【００４９】
本実施形態の光伝導層は、電荷輸送化合物、電子輸送化合物またはそれらの組み合わせである第２電荷輸送物質を選択的に含むことができる。一般的に、当業界で公知の任意の電荷輸送化合物または電子輸送化合物が第２電荷輸送物質として使われうる。
【００５０】
電子輸送化合物および紫外線安定化剤は、光伝導体での望ましい電子フローのために互いに相乗作用を提供する関係である。紫外線安定化剤の存在により、電子輸送化合物の電子輸送特性を変化させて複合材の電子輸送特性を改善させることができる。紫外線安定化剤は、紫外線吸収剤または自由ラジカルを閉じ込める紫外線抑制剤でありうる。
【００５１】
紫外線吸収剤は、紫外線を吸収してそれを熱として消散させることができる。紫外線抑制剤は、紫外線によって生成された自由ラジカルを閉じ込めた後、エネルギーを消散させつつ活性安定化モイエティを再生させると考えられる。紫外線安定化剤と電子輸送化合物との間の相乗作用の提供の側面で、紫外線安定化剤の特有の利点は、それらの紫外線安定化能力であるとはいえないが、紫外線安定化剤能力は、経時的な有機感光体の摩耗を減少させるという点でさらに有利なものである。電子輸送化合物および紫外線安定化剤をいずれも含む層を持つ有機感光体の改善された相乗作用性能は、「Ｏｒｇａｎｏｐｈｏｔｏｒｅｃｅｐｔｏｒ  Ｗｉｔｈ  Ａ  Ｌｉｇｈｔ  Ｓｔａｂｉｌｉｚｅｒ（光安定化剤を持つ有機感光体）」という名称で２００３年４月２８日付で出願されて本出願とともに繋留中のＺｈｕらの米国特許出願第１０／４２５，３３３号明細書に記載されている。この特許出願の内容は、全体的に引用されて本明細書に統合されている。
【００５２】
適当な光安定化剤の非制限的な例としては、例えば、Ｔｉｎ紫外線ｉｎ  １４４およびＴｉｎ紫外線ｉｎ  ２９２（米国、ＮＹ、Ｔｅｒｒｙｔｏｗｎ所在、Ｃｉｂａ  Ｓｐｅｃｉａｌｔｙ  Ｃｈｅｍｉｃａｌｓ社製）のような立体障害構造を持つトリアルキルアミン類、Ｔｉｎ紫外線ｉｎ  １２３（Ｃｉｂａ  Ｓｐｅｃｉａｌｔｙ  Ｃｈｅｍｉｃａｌｓ社製）のような立体障害構造を持つアルコキシジアルキルアミン類、Ｔｉｎ紫外線ａｎ  ３２８、Ｔｉｎ紫外線ｉｎ  ９００およびＴｉｎ紫外線ｉｎ  ９２８（Ｃｉｂａ  Ｓｐｅｃｉａｌｔｙ  Ｃｈｅｍｉｃａｌｓ社製）のようなベンゾトリアゾール類、Ｓａｎｄ紫外線ｏｒ  ３０４１（米国、Ｎ．Ｃ．Ｃｈａｒｌｏｔｔｅ所在、Ｃｌａｒｉａｎｔ  Ｃｏｒｐ．製）のようなベンゾフェノン類、Ａｒｂｅｓｔａ（イギリス、Ｗｅｓｔ  Ｍｉｌｄｌａｎｄｓ所在、Ｒｏｂｉｎｓｏｎ  Ｂｒｏｔｈｅｒｓ  Ｌｔｄ．製）のようなニッケル化合物類、サリチル酸塩、シアノシンナメート類、ベンジリデンマロネート類、ベンゾエート類、Ｓａｎｄ紫外線ｏｒ  ＶＳＵ（米国、Ｎ．Ｃ．Ｃｈａｒｌｏｔｔｅ所在、Ｃｌａｒｉａｎｔ  Ｃｏｒｐ．製）のようなオキサニリド類、Ｃｙａｇａｒｄ  紫外線−１１６４（米国、Ｎ．Ｊ．所在、Ｃｙｔｅｃ  Ｉｎｄｕｓｔｒｉｅｓ  Ｉｎｃ．製）のようなトリアジン類、Ｌｕｃｈｅｍ（米国、ＮＹ、Ｂｕｆｆａｌｏ所在、Ａｔｏｃｈｅｍ  Ｎｏｒｔｈ  Ａｍｅｒｉｃａ社製）のような立体障害構造を持つ高分子アミン類を含む。いくつかの具体例で、光安定化剤は、下記の化学式２および化学式３で示される立体障害構造を持つトリアルキルアミン類よりなる群から選択される。
【００５３】
【化４】
2004361950.tif 000005
【００５４】
【化５】
2004361950.tif 000006
【００５５】
化学式２および化学式３において、Ｒ１、Ｒ２、Ｒ３、Ｒ４、Ｒ６、Ｒ７、Ｒ８、Ｒ１０、Ｒ１１、Ｒ１２、Ｒ１３、Ｒ１５およびＲ１６は、それぞれ独立的に、水素、アルキル基またはエステル基またはエーテル基であり、Ｒ５、Ｒ９およびＲ１４は、それぞれ独立的に、アルキル基である。また、Ｘは、ｍが２〜２０である−Ｏ−ＣＯ−（ＣＨ２）ｍ−ＣＯ−Ｏ−よりなる群から選択された連結基である。
【００５６】
バインダは、一般的に電荷輸送物質（電荷輸送層または単一層構造である場合）、電荷生成化合物（電荷生成層または単一層構造である場合）および／またはいくつかの具体例では電子輸送化合物を分散または溶解させうる。一般的に、電荷生成層および電荷輸送層のいずれにも好適なバインダの例としては、ポリスチレン−コ（ｃｏ）−ブタジエン（ポリスチレン−ブタジエン共重合体）、ポリスチレン−コ−アクリロニトリル（ポリスチレン−アクリロニトリル共重合体）、改質されたアクリル重合体、ポリビニルアセテート、スチレン−アルキド樹脂類、大豆−アルキル樹脂、ポリビニルクロライド、ポリビニリデンクロライド、ポリアクリロニトリル、ポリカーボネート類、ポリアクリル酸、ポリアクリレート類、ポリメタクリレート類、スチレン重合体類、ポリビニルブチラル、アルキド樹脂類、ポリアミド類、ポリウレタン類、ポリエステル類、ポリスルホン類、ポリエーテル類、ポリケトン類、フェノキシ樹脂類、エポキシ樹脂類、シリコン樹脂類、ポリシロキサン類、ポリ（ヒドロキシエーテル）樹脂類、ポリヒドロキシスチレン樹脂類、ノボラック、ポリ（フェニルグリシジルエーテル）−コ−ジシクロペンタジエン、上述したような重合体に使われた単量体の共重合体およびそれらの組み合わせを含む。好適な特定バインダとしては、例えば、ポリビニルブチラル、ポリカーボネートおよびポリエステルを含む。ポリビニルブチラルの非制限的な例としては、ＢＸ−１およびＢＸ−５（日本、積水化学工業（株）製）を含む。好適なポリカーボネートの非制限的な例は、ビスフェノールＡから誘導されたポリカーボネートＡ（例えば、Ｉｕｐｉｌｏｎ−Ａ（三菱エンジニアリングプラスチックス（株）製）またはＬｅｘａｎ  １４５（Ｇｅｎｅｒａｌ  Ｅｅｃｔｒｉｃ社製）、シクロヘキシリデンビスフェノールから誘導されたポリカーボネートＺ（例えば、米国、ニューヨークＷｈｉｔｅ  Ｐｌａｉｎ所在、三菱エンジニアリングプラスチックス（株）製のＩｕｐｉｌｏｎ−Ｚ）、およびメチルビスフェノールＡから誘導されたポリカーボネートＣ（三菱エンジニアリングプラスチックス（株）製）を含む。好適なポリエステルバインダの非制限的な例は、オルト−ポリエチレンテレフタレート（例えば、日本、山口所在、カネボウ社製のＯＰＥＴＴＲ−４）を含む。
【００５７】
一つ以上の層に適した選択的な添加剤としては、例えば、酸化防止剤、カップリング剤、分散剤、硬化剤、界面活性剤およびそれらの組み合わせを含む。
【００５８】
光伝導要素は、一般的に、約１０〜４５ミクロンの厚みを有する。個別の電荷生成層および個別の電荷輸送層を持つ二重層の具体例においては、電荷生成層は、一般的に、約０．５〜２ミクロンの厚みを有し、電荷輸送層は、約５〜３５ミクロンの厚みを有する。電荷輸送物質および電荷生成化合物が同じ層に存在する具体例において、電荷生成化合物および電荷輸送組成物を含む層は、一般的に、約７〜３０ミクロンの厚みを有する。別途の電子輸送層を持つ具体例で、電子輸送層は、平均で約０．５〜１０ミクロンの厚みを有し、他の具体例では、平均で約１〜３ミクロンの厚みを有する。一般的に、電子輸送オーバーコート層は、機械的耐摩耗性およびキャリア液体および大気中の水分に対する耐性を高めることができ、コロナガスによる感光体感性を低めることができる。当業者であれば、上記具体的な範囲に属する他の厚みの範囲が分かり、これも本発明の範囲に属するということが認められる。
【００５９】
一般的に、上述したような有機感光体において、電荷生成化合物は、光伝導層の重量を基準として、約０．５〜２５重量％、他の具体例では、約１〜１５重量％、また他の具体例では、約２〜１０重量％含まれる。電荷輸送物質は、光伝導層の重量を基準として、約１０〜８０重量％、他の具体例では、光伝導層の重量を基準として、約３５〜６０重量％およびまた他の具体例では、約４５〜５５重量％含まれる。選択的な第２電荷輸送物質が存在する場合には、第２輸送物質は、光伝導層の重量を基準として約２重量％以上、他の具体例では、約２．５〜２５重量％、また他の具体例では、光伝導層の重量を基準として約４〜２０重量％含まれる。バインダは、光伝導層の重量を基準として約１５〜８０重量％、他の具体例では、光伝導層の重量を基準として約２０〜７５重量％含まれる。当業者であれば、上述した具体的な組成比に属する他の組成比範囲が分かり、これも本発明の範囲に属するということが認められる。
【００６０】
別途の電荷生成層および電荷輸送層を持つ二重層の具体例で、電荷生成層は、一般的に、電荷生成層の重量を基準として約１０〜９０重量％、他の具体例では約１５〜８０重量％、また他の具体例では約２０〜７５重量％のバインダを含む。電荷生成層のうち選択的な電荷輸送物質が存在する場合、上記選択的な電荷輸送物質は、電荷生成層の重量を基準として約２．５重量％以上、他の具体例では約４〜３０重量％、また他の具体例では約１０〜２５重量％含まれる。電荷輸送層は、一般的に、約２０〜７０重量％、他の具体例では約３０〜５０重量％のバインダを含む。当業者であれば、上述した具体的な範囲に属する二重層の具体例に含まれるバインダの他の濃度範囲が分かり、これも本発明の範囲に属するということが認められる。
【００６１】
電荷生成化合物および電荷輸送物質を持つ単一層を含む具体例で、光伝導層は、一般的に、バインダ、電荷輸送物質および電荷生成化合物を含む。電荷生成化合物は、光伝導層の重量を基準として約０．０５〜２５重量％、他の具体例では約２〜１５重量％含まれる。電荷輸送物質は、バインダおよび従来の添加剤のような添加剤を選択的に含む残りの光伝導体成分を含有した光伝導層の重量を基準として、約１０〜８０重量％、他の具体例では約２５〜６５重量％、また他の具体例では約３０〜６０重量％、また他の具体例では約３５〜５５重量％含まれる。電荷輸送組成物および電荷生成化合物を含む単一層は、一般的に、約１０〜７５重量％、他の具体例では約２０〜６０重量％、また他の具体例では約２５〜５０重量％のバインダを含む。選択的に電荷輸送化合物および電荷輸送物質を含む層は、第２電荷輸送物質を含むことがある。選択的な第２電荷輸送物質が存在する場合には、第２電荷輸送物質は、光伝導層の重量を基準として約２．５重量％以上、他の具体例では約４〜３０重量％、また他の具体例では約１０〜２５重量％含まれる。当業者であれば、上述した具体的な組成比範囲に属する他の範囲の組成比が分かり、これも本発明の範囲に属するということが認められる。
【００６２】
一般的に、電子輸送層を含む層は、望ましくは、紫外線安定化剤をさらに含む。特に、電子輸送層は、一般的に、電子輸送化合物、バインダおよび選択的な紫外線安定化剤を含む。電子輸送化合物を含むオーバーコート層は、「Ｏｒｇａｎｏｐｈｏｔｏｒｅｃｅｐｔｅｒ  Ｗｉｔｈ  Ａｎ  Ｅｌｅｃｔｒｏｎ  Ｔｒａｎｓｐｏｒｔ  Ｌａｙｅｒ（電子輸送層を含む有機感光体）」という名称で本出願とともに繋留中のＺｈｕらの米国特許出願第１０／３９６，５３６号に詳細に記載されており、その内容は全体的に引用されて本明細書に統合されている。例えば、電子輸送化合物は、上述したような光伝導体離型層に使われうる。電子輸送層の電子輸送化合物は、電子輸送層の重量を基準として約１０〜５０重量％、他の具体例では約２０〜４０重量％含まれる。当業者であれば、上述した具体的な範囲に属する他の範囲の組成比が分かり、これも本発明の範囲に属するということが認められる。
【００６３】
一つ以上の好適な光伝導層のうち紫外線安定化剤が存在する場合には、紫外線安定化剤は、一般的に、紫外線安定化剤が存在する特定の層の重量を基準として約０．５〜２５重量％、他の具体例では約１〜１０重量％含まれる。当業者であれば、上述した具体的な範囲に属する他の範囲の組成比が分かり、これも本発明の範囲に属するということが認められる。
【００６４】
例えば、光伝導層は、有機溶媒に一つ以上の電荷生成化合物、本実施形態の電荷輸送物質、電荷輸送化合物または電子輸送化合物のような第２電荷輸送物質、紫外線安定化剤および高分子バインダのような成分を分散または溶解させた後、各基本層にこの分散物および／または溶液をコーティングした後、乾燥させることによって形成できる。特に、上記各成分は、高せん断均質化、ボールミリング、摩擦ミリング、高エネルギービード（サンド）ミリングまたは分散物の形成時に粒径を縮小する公知の粒径縮小方法または混合手段を利用して分散させることができる。
【００６５】
感光体はまた、選択的に一つ以上の付加層を有していてもよい。付加層としては、例えば、バリア層、離型層、保護層または付着層のような副層またはオーバーコート層がある。離型層または保護層は、光伝導要素の最上部の層を形成できる。バリア層は、離型層と光伝導要素との間に位置するか、または光伝導要素をオーバーコートするのに使用できる。バリア層は、下部の層を摩耗から保護することができる。付着層は、光伝導要素、バリア層および離型層またはそれらの任意の組合わせとの間に位置して付着状態を改善させることができる。副層は、電荷ブロッキング層であり、導電性基材と光伝導要素との間に位置していてもよい。副層は、導電性基材と光伝導要素との間に位置してそれらの付着を改善させることができる。
【００６６】
好適なバリア層としては、例えば、架橋結合可能なシロキサノール−コロイドシリカコーティングおよびヒドロキシル化されたシルセスキオキサン−コロイドシリカコーティングのようなコーティングおよびポリビニルアルコール、メチルビニルエーテル／無水マレイン酸共重合体、カゼイン、ポリビニルピロリドン、ポリアクリル酸、ゼラチン、スターク、ポリウレタン類、ポリイミド類、ポリエステル類、ポリアミド類、ポリビニルアセテート、ポリビニルクロライド、ポリビニリデンクロライド、ポリカーボネート類、ポリビニルブチラル、ポリビニルアセトアセタル、ポリビニルホルマル、ポリアクリロニトリル、ポリメチルメタクリレート、ポリアクリレート類、ポリビニルカルバゾール類、上述したような重合体に使われた単量体の共重合体、ビニルクロライド／ビニルアセテート／ビニルアルコールターポリマー、ビニルクロライド／ビニルアセテート／マレイン酸ターポリマー、エチレン／ビニルアセテート共重合体、ビニルクロライド／ビニリデンクロライド共重合体、セルロース重合体およびそれらの混合物がある。上述したバリア層重合体は、選択的に、フュームドシリカ、シリカ、チタニア、アルミナ、ジルコニア、またはそれらの組み合わせのような少量の無機粒子を含んでいてもよい。バリア層は、「Ｂａｒｒｉｅｒ  Ｌａｙｅｒ  Ｆｏｒ  Ｐｈｏｔｏｃｏｎｄｕｃｔｏｒ  Ｅｌｅｍｅｎｔｓ  Ｃｏｍｐｒｉｓｉｎｇ  Ａｎ  Ｏｒｇａｎｉｃ  Ｐｏｌｙｍｅｒ  Ａｎｄ  Ｓｉｌｉｃａ（有機重合体およびシリカを含む光伝導要素用バリア層）」という名称で、Ｗｏｏらの米国特許第６，００１，５２２号公報にさらに詳細に記載されており、その内容は引用されて本明細書に統合されている。離型層トップコートは、当業界で公知の任意の離型層組成物を含むことができる。いくつかの具体例で、離型層としては、フルオロ化された重合体、シロキサン重合体、フルオロシリコン重合体、ポリシラン、ポリエチレン、ポリプロピレン、ポリアクリレートまたはそれらの組み合わせがある。また、離型層は、架橋結合された重合体を含むことができる。
【００６７】
離型層は、当業界で公知の任意の離型層組成物からなっていてもよい。いくつかの具体例において、離型層は、フルオロ化された重合体、シロキサン重合体、フルオロシリコン重合体、ポリシラン、ポリエチレン、ポリプロピレン、ポリアクリレート、ポリ（メチルメタクリレート−コ−メタクリル酸）、ウレタン樹脂類、ウレタン−エポキシ樹脂類、アクリル化されたウレタン樹脂類、ウレタン−アクリル樹脂類、またはそれらの組み合わせでありうる。他の具体例で、離型層は、架橋結合された重合体を含むこともできる。
【００６８】
保護層は、化学的および機械的摩耗から有機感光体を保護できる。保護層は、当業界で公知の任意の保護層組成物を含むことができる。いくつかの具体例で、保護層としては、フルオロ化された重合体、シロキサン重合体、フルオロシリコン重合体、ポリシラン、ポリエチレン、ポリプロピレン、ポリアクリレート、ポリ（メチルメタクリレート−コ−メタクリル酸）、ウレタン樹脂類、ウレタン−エポキシ樹脂類、アクリレート化されたウレタン樹脂類、ウレタン−アクリル樹脂類またはそれらの組み合わせがある。特に関心の対象となるいくつかの具体例において、保護層は、架橋結合された高分子である場合もある。
【００６９】
オーバーコート層は、「Ｏｒｇａｎｏｒｅｃｅｐｔｏｒ  Ｗｉｔｈ  Ａｎ  Ｅｌｅｃｔｒｏｎ  Ｔｒａｎｓｐｏｒｔ  Ｌａｙｅｒ（電子輸送層を含む有機感光体）」という名称で、２００３年３月２５日付で出願されて本出願とともに繋留中のＺｈｕらの米国特許出願第１０／３９６，５３６号により詳細に記載されており、その内容は引用されて本明細書に統合されている。例えば、上述したような電子輸送化合物は、本実施形態の離型層に使われうる。オーバーコート層の電子輸送化合物は、離型層の重量を基準として約２〜５０重量％、他の具体例では約１０〜４０重量％含まれる。当業者であれば、上述した具体的な範囲に属する他の組成比範囲が分かり、これも本発明の範囲に属するということが認められる。
【００７０】
一般的に、付着層は、ポリエステル、ポリビニルブチラル、ポリビニルピロリドン、ポリウレタン、ポリ（メチルメタクリレート）、ポリ（ヒドロキシアミノエーテル）のようなフィルム形成重合体を含むことができる。バリア層および付着層は、「Ｏｒｇａｎｉｃ  Ｐｈｏｔｏｒｅｃｅｐｔｏｒｓ  ｆｏｒ  Ｌｉｑｕｉｄ  Ｅｌｅｃｔｒｏｐｈｏｔｏｇｒａｐｈｙ（湿式電子写真法に使われる有機感光体）」という名称で、Ａｃｋｌｅｙらの米国特許第６，１８０，３０５号公報に記載されており、その内容は引用されて本明細書に統合されている。
【００７１】
副層としては、例えば、ポリビニルブチラル、有機シラン類、加水分解可能なシラン類、エポキシ樹脂類、ポリエステル類、ポリアミド類、ポリウレタン類、シリコン類などがある。いくつかの具体例で、副層は、約２０〜２０，０００Åの乾燥時の厚みを有する。金属酸化物の導電性粒子を含む副層の厚みは、約１〜２５ミクロンである。当業者であれば、上述した具体的な範囲に属する他の組成比および厚みの範囲が分かり、これも本発明の範囲に属するということが認められる。
【００７２】
上述したような電荷輸送物質および前記化合物を含む感光体は、乾式トナーまたは湿式トナーで現像される画像形成過程に好適に使用されうる。例えば、当業界で公知の乾式トナーおよび湿式トナーは、本実施形態の方法および装置に使われうる。湿式トナー現像は、乾式トナーに比べて高い解像度の画像を提供してさらに低い画像定着エネルギーを必要とする利点があるため望ましい。好適な湿式トナーの例としては、当業界で公示されているものである。湿式トナーは、一般的に、キャリア液体に分散されたトナー粒子を含むことができる。トナー粒子は、着色剤／顔料、樹脂バインダ、および／または帯電制御制を含むことができる。いくつかの湿式トナーの具体例で、樹脂対顔料の比は、１：１〜１０：１であり、他の具体例では４：１〜８：１である。湿式トナーは、「Ｌｉｑｕｉｄ  Ｉｎｋｓ  Ｃｏｍｐｒｉｓｉｎｇ  Ａ  Ｓｔａｂｌｅ  Ｏｒｇａｎｏｓｏｌ（安定したオルガノゾルを含む湿式インク）」という名称の米国特許出願公開第２００２／０１２８３４９号明細書、「Ｌｉｑｕｉｄ  Ｉｎｋｓ  Ｃｏｍｐｒｉｓｉｎｇ  Ｔｒｅａｔｅｄ  Ｃｏｌｏｒａｎｔ  Ｐａｒｔｉｃｌｅｓ（着色剤粒子を含む湿式インク）」という名称の米国特許出願公開第２００２／００８６９１６号明細書、「Ｐｈａｓｅ  Ｃｈａｎｇｅ  Ｄｅｖｅｌｏｐｅｒ  Ｆｏｒ  Ｌｉｑｕｉｄ  Ｅｌｅｃｔｒｏｐｈｏｔｏｇｒａｐｈｙ（湿式電子写真法用の相変化現像剤）」という名称の米国特許第６，６４９，３１６号明細書により詳細に記載されており、それらの内容は引用されて本明細書に統合されている。
【００７３】
＜電荷輸送物質＞
本実施形態の有機感光体は、下記化学式１を持つ電荷輸送物質を含む。
【００７４】
【化６】
2004361950.tif 000007
【００７５】
化学式１において、
Ｘは、−（ＣＨ２）ｍ−の化学式を有するメチレン基のような連結基であり、ｍは、１および３０を含む１〜３０の整数である。また、メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換される。ここで、Ｒａ、Ｒｂ、Ｒｃ、Ｒｄ、Ｒｅ、Ｒｆは、それぞれ独立的に、結合、水素、ヒドロキシル基、チオール基、カルボン酸基、アミノ基、アルキル基、アルコキシ基、アルケニル基、複素環基、芳香族基またはその他の環の一部である。また、Ｙ１およびＹ２は、それぞれ独立的に、フェノチアジン基、フェノキサジン基またはフェナジン基である。また、Ｒ１、Ｒ２、Ｒ３、Ｒ４は、それぞれ独立的に、アルキル基、アルケニル基、複素環基または芳香族基である。さらに、Ｒ５およびＲ６は、それぞれ独立的に、水素、アルキル基、アルケニル基、複素環基または芳香族基である。
【００７６】
化学式１において、特に、Ｙ１およびＹ２での置換基については特別な制限はない。その置換基は、芳香族基、アルキル基、複素環基および環状の置換基（例えば、ベンゾ基）のような置換基に対する多様な置換体（例えば、特定改質効果を奏すると当業界で公知の置換体を含む）であって、移動度、溶解度、相容性、安定性、吸光度、分散度などの化合物特性の多様な物理的効果を得ることができる。
【００７７】
いくつかの具体例で、本実施形態の有機感光体は、２つのヘテロ芳香族ヒドラゾン基を持つ改質された電荷輸送物質を含み、２つのヘテロ芳香族ヒドラゾン基のそれぞれは、フェノチアジンヒドラゾン基、フェノキサジンヒドラゾン基およびフェナジンヒドラゾン基よりなる群から選択される。このような電荷輸送物質の非制限的な例としては、下記化学式４〜７を有する化合物がある。
【００７８】
【化７】
2004361950.tif 000008
【００７９】
【化８】
2004361950.tif 000009
【００８０】
【化９】
2004361950.tif 000010
【００８１】
【化１０】
2004361950.tif 000011
【００８２】
本実施形態の感光体は、湿式トナーおよび乾式トナーなどのトナーと好適に使われて高品質の画像を提供できる。高品質の画像は、サイクリング反復後にも維持されうる。
【００８３】
＜電荷輸送物質の通常的な合成＞
本実施形態の電荷輸送物質は、多段階合成方法によって製造できる。当業者であれば本明細書に記載された合成技術に基づいて使用可能な他の合成方法が分かるものと考えられる。多段階合成方法は、下記の３段階を含み、次のような順序で選択的に行われる。
１）フェノチアジン化合物、フェノキサジン化合物およびフェナジン化合物よりなる群から選択された２つのヘテロ芳香族化合物を、連結化合物を利用して連結することによってヘテロ芳香族二量体を製造する段階。
２）得られたヘテロ芳香族二量体をジホルミル化させてジホルミル化合物を製造する段階。
３）得られたジホルミル化合物を一つ以上のヒドラジン化合物と縮合反応させてヘテロ芳香族ヒドラゾンを製造する段階。
【００８４】
＜第１段階：ヘテロ芳香族二量体の製造＞
適当な溶媒のうちヘテロ芳香族化合物（例えば、フェノチアジン化合物、フェノキサジン化合物およびフェナジン化合物）、２つのハロゲン基を持つ化合物、アルカリ金属水酸化物および相転移触媒混合物を、適当な時間をかけて攪拌および還流する。この後、反応混合物を冷却およびろ過して、水で洗浄する。有機相を硫酸ナトリウム無水物で乾燥させる。乾燥させた有機相の溶媒を蒸発させた後、除去して得た粗生成物をカラムクロマトグラフィーで精製する。
【００８５】
いくつかの具体例で、ヘテロ芳香族化合物は下記化学式８を持つ。
【化１１】
2004361950.tif 000012
【００８６】
化学式８において、Ｑ３は、Ｓ、ＯまたはＮＲ９であり、Ｒ９は、水素、アルキル基、アルケニル基、複素環基または芳香族基であり、Ｒｘは、一つ以上の選択的置換体に該当する。
【００８７】
化学式８に対する置換は非制限的である。ヘテロ芳香族環においてニトロ基、シアノ基、ハロゲン、アルコキシ基、ヒドロキシル基、チオール基、アミノ基、カルボン酸基、アルキル基、アルケニル基、複素環基、芳香族基または環基（例えば、ベンゾ基）のような一つ以上の置換体がありうる。
【００８８】
いくつかの具体例で、２つのハロゲン基を持つ化合物は下記化学式９を持つ。
【００８９】
2004361950.tif 000013
【００９０】
化学式９において、Ｘは、−（ＣＨ２）ｍ−の化学式を有するメチレン基のような連結基であり、ｍは、１および３０を含む１〜３０の整数である。また、上記メチレン基のうち一つ以上は、Ｏ、Ｓ、Ｎ、Ｃ、Ｂ、Ｓｉ、Ｐ、Ｃ＝Ｏ、Ｏ＝Ｓ＝Ｏ、複素環基、芳香族基、ＮＲａ基、ＣＲｂ基、ＣＲｃＲｄ基またはＳｉＲｅＲｆ基に選択的に置換される。ここで、Ｒａ、Ｒｂ、Ｒｃ、Ｒｄ、Ｒｅ、Ｒｆは、独立的に、結合、水素、ヒドロキシル基、チオール基、カルボン酸基、アミノ基、アルキル基、アルコキシ基、アルケニル基、複素環基、芳香族基または環の一部であり、Ｈａは、Ｃｌ、ＢｒまたはＩである。このようなＸ基は、合成反応終結後には化学式１のＸ基に対応するものである。
【００９１】
アルカリ金属水酸化物としては、例えば、水酸化カリウムまたは水酸化ナトリウムがある。相転移触媒としては、例えば、テトラ−ｎ−ブチル硫酸水素アンモニウムまたはテトラ−ｎ−ブチル臭化アンモニウムのようなテトラ−ｎ−ブチルアンモニウム塩がある。溶媒としては、例えば、トルエンまたはキシレンのような芳香族溶媒がある。
【００９２】
上記方法により対称型ヘテロ芳香族二量体を得ることができる。非対称型ヘテロ芳香族二量体を得るために、２つの相異なるヘテロ芳香族化合物を合成に使用する。それを２つのハロゲン原子を持つ化合物と同時にまたは連続的に反応させうる。濃度、反応時間および他の反応パラメータは、対称型生成物の形成を考慮して非対称型生成物を形成するようにすることは当業者であれば選択できる。また、望ましい非対称型生成物を対称型生成物から精製することによって合成反応完結のために精製された非対称生成物が得ることができる。
【００９３】
＜第２段階：ヘテロ芳香族二量体のジホルミル化＞
次の段階で、乾燥させたジメチルホルムアミド（ＤＭＦ）を丸底フラスコに添加する。以後、オキシ塩化リン、ＰＯＣｌ３を窒素雰囲気下、０℃で添加した後、乾燥ＤＭＦを第１段階で製造されたヘテロ芳香族二量体溶液に添加する。次いで、薄層クロマトグラフィー（ＴＬＣ）を利用して反応混合物の組成比に変化がなくなるまで反応混合物を７０℃で攪拌した。反応混合物を室温まで冷却させた後、氷水に注いだ。さらに、混合物のｐＨが７〜８になるまで水酸化カリウム（ＫＯＨ）で中和させた後、水溶液をクロロホルムで数回抽出した。クロロホルム溶液を水で洗浄し、硫酸ナトリウム無水物で乾燥させた後、ろ過した。溶媒を蒸発させて除去し、粗生成物であるヘテロ芳香族二量体のジホルミル誘導体をカラムクロマトグラフィーで精製した。アルキルアミド類またはアリールアミド類のようなアミン基にオキソ素置換体を持つ他の反応物をＤＭＦで置換させて、Ｒ５および／またはＲ６に対して非水素基を持つ化学式１の化合物を生成した。なお、Ｒ６と異なるＲ５を得るために、２つの相異なる反応物をヘテロ芳香族二量体と同時にまたは連続的に反応させた。
【００９４】
＜第３段階：ヘテロ芳香族ヒドラゾンの製造＞
メタノールに溶解させたヒドラジン化合物溶液を、メタノールに溶解させた第２段階で得られたヘテロ芳香族二量体のジホルミル誘導体溶液に滴加した。ヒドラジンは、通常、望ましい置換体を含み、化学式１のＲ１、Ｒ２、Ｒ３、Ｒ４置換体を形成する。ＴＬＣで測定した結果に基づき、反応混合物の組成比に変化がなくなるまで混合物を攪拌および還流させた。反応混合物を室温まで冷却させて粗生成物を分離した後に、再結晶またはカラムクロマトグラフィーを利用して精製した。
【００９５】
本発明は、下記実施例によってより詳細に説明されるが、本発明は下記実施例に限定されるものではない。
【００９６】
（実施例１：電荷輸送物質の合成および特性評価）
本実施例は、上記化学式４〜７に該当する化合物４〜７の合成および特性評価を説明したものである。ここでの特性評価は、化合物の化学的特性評価を含む。上記化合物で形成された物質の移動度およびイオン化電位のような電気的特性評価は、下記実施例に記載されている。
【００９７】
＜化合物４の合成＞
３００ｍｌ乾燥トルエンに溶解させたフェノチアジン（０．１５ｍｏｌ）、０．１ｍｏｌの１，６−ジブロモヘキサン、０．１５ｍｏｌの水酸化カリウムおよび１％ｗ／ｗのテトラ−ｎ−ブチル硫酸水素アンモニウム混合物を４８時間攪拌しつつ還流した。反応混合物を室温まで冷却させて、ろ過した後、水で完全に洗浄した。有機相を硫酸ナトリウム無水物で乾燥させた後、溶媒を蒸発させて除去した。得られた粗生成物を、１：６の体積比で混合させたエチルアセテートおよびへキサンの混合物を溶離液として使用するカラムクロマトグラフィーを利用して精製した。１，６−ジ（１０Ｈ−１０−フェノチアジニル）へキサンの収率は８５％であった。ＣＤＣｌ３中生成物の１Ｈ−ＮＭＲスペクトルは、次のような化学シフト（δ，ｐｐｍ）を示した：１．３５−１．５０（ｍ，４Ｈ）、１．５５−１．９０（ｍ，４Ｈ）、３．８２（ｔ，４Ｈ）、６．７３−７．１９（ｍ，１６Ｈ）。
【００９８】
オキシ塩化リンを窒素雰囲気下、０℃で、乾燥ＤＭＦ（１：１．２のモル比）に滴加した。乾燥ＤＭＦに溶解させた１，６−ジ（１０Ｈ−１０−フェノチアジニル）へキサン（上記段階で製造したものである）溶液を反応フラスコに滴加した。ＴＬＣで測定した結果に基づき、出発化合物が完全に反応するまで反応混合物を７０℃で攪拌した。反応混合物を室温まで冷却させ、氷水に注いだ後、ｐＨが７〜８になるまで希釈したＫＯＨ溶液で中和させた。次いで、水溶液をクロロホルムで数回抽出した。回収されたクロロホルム溶液を水で洗浄して、硫酸ナトリウム無水物で乾燥させた後、ろ過した。さらに、溶媒を蒸発させて除去した。得られた粗生成物を、１：８の体積比で混合させたエチルアセテートおよびへキサンの混合物を溶離液として使用するカラムクロマトグラフィーで精製した。１０−［６−（３−ホルミル−１０Ｈ−１０−フェノチアジニル）ヘキシル−１０Ｈ−３−フェノチアジンカルバルデヒド］の収率は５６％であった。ＣＤＣｌ３中生成物の１Ｈ−ＮＭＲスペクトルは、次のような化学シフト（δ，ｐｐｍ）を示した：１．３５−１．５０（ｍ，４Ｈ）、１．５５−１．９０（ｍ，４Ｈ）、３．８２（ｔ，４Ｈ）、６．７３−７．１９（ｍ，１４Ｈ）、９．８０（ｓ，２Ｈ）。
【００９９】
メタノールのうちＮ，Ｎ−ジフェニルヒドラジンヒドロクロライド（４ｍｏｌ）溶液をメタノールに溶解させた１０−［６−（３−ホルミル−１０Ｈ−１０−フェノチアジニル）ヘキシル］−１０Ｈ−３−フェノチアジンカルバルデヒド（１ｍｏｌｅ、上記段階で製造したものである）溶液に滴下して攪拌した。ＴＬＣで測定した結果に基づき、ホルミル基が消滅するまで反応混合物を還流した。この反応混合物を室温まで冷却させた。沈殿させた生成物をろ過して回収し、メタノールから再結晶させた後、１：５の体積比で混合させたエチルアセテートおよびへキサンの混合物を溶離液として使用するカラムクロマトグラフィーで精製した。１０−［６−（３−｛２，２−ジフェニルヒドラゾン｝メチル）−１０Ｈ−１０−フェノチアジニル］ヘキシル］−１０Ｈ−３−フェノチアジンカルバルデヒドＮ，Ｎ−ジフェニルヒドラゾンの収率は７０％であった。ＫＢｒ塩ウィンドウ中の生成物のＩＲスペクトルは、次のような振動周波数を示した：ｖ（ｃｍ−１）：３０６０（ａｒ．Ｃ−Ｈ）、２９４０、２８７０（ａｌｋ．Ｃ−Ｈ）、１５９０（Ｃ＝Ｎ）、１５００、１４７０（ａｒ．Ｃ＝Ｃ）、１２３０（Ｃ−Ｎ）。また、ＣＤＣｌ３中の生成物の１Ｈ−ＮＭＲスペクトルは、次のような化学シフト（δ，ｐｐｍ）を示した：１．３５−１．６０（ｍ，４Ｈ）、１．６５−１．８０（ｍ，４Ｈ）、３．８０（ｔ，４Ｈ）、６．８０−７．５０（ｍ，３６Ｈ）。
【０１００】
＜化合物５の合成＞
フェノチアジンの代わりにフェノキサジンを使用した点を除いては、化合物４と同様の製造方法によって化合物５を製造した。
【０１０１】
＜化合物６の合成＞
フェノチアジンの代わりにＮ−フェニルフェナジンを使用した点を除いては、化合物４と同様の製造方法によって化合物６を製造した。
【０１０２】
＜化合物７の合成＞
Ｎ−ジフェニルヒドラジンヒドロクロライドの代わりにＮ−メチル−Ｎ−フェニルヒドラジン（米国、ＷＩ、Ｍｉｌｗａｕｋｅｅ所在、Ａｌｄｒｉｃｈ  Ｃｈｅｍｉｃａｌｓ社製）使用した点を除いては、化合物４と同様の製造方法によって化合物７を製造した。１０−［６−（３−｛２−メチル−２−フェニルヒドラゾン｝メチル−１０Ｈ−１０−フェノチアジニル）ヘキシル］−１０Ｈ−３−フェノチアジンカルバルデヒドＮ−メチル−Ｎ−フェニルヒドラゾンの収率は８８％であった。ＫＢｒ塩ウィンドウ中の生成物のＩＲスペクトルは、次のような振動周波数を示した：ｖ（ｃｍ−１）：３０６０（ａｒ．Ｃ−Ｈ）、２９４０、２８７０（ａｌｋ．Ｃ−Ｈ）、１５９０（Ｃ＝Ｎ）、１５００、１４６０（ａｒ．Ｃ＝Ｃ）、１２３０（Ｃ−Ｎ）。また、ＣＤＣｌ３中の生成物の１Ｈ−ＮＭＲスペクトルは、次のような化学シフト（δ，ｐｐｍ）を示した：１．３０−１．５５（ｍ，４Ｈ）、１．６０−１．９０（ｍ，４Ｈ）、３．４０（ｓ，６Ｈ）、３．８５（ｔ，４Ｈ）、６．８０−７．６０（ｍ，２６Ｈ）。
【０１０３】
（実施例２：イオン化電位）
本実施例は、上記実施例１によって合成された化合物４〜７のイオン化電位評価の結果について示したものである。
【０１０４】
イオン化電位測定を行うために、０．２ｍｌのテトラヒドロフラン（ＴＨＦ）に溶解させた２ｍｇの電荷輸送物質溶液を、２０ｃｍ２の基材表面にコーティングして、約０．５μｍの厚みの電荷輸送物質薄層を形成した。上記基材は、０．４μｍの厚みのメチルセルロースの副層がコーティングされた、アルミニウム化ポリエステルフィルムであった。
【０１０５】
イオン化電位は、Ｇｒｉｇａｌｅｖｉｃｉｕｓらの「３，６−Ｄｉ（Ｎ−ｄｉｐｈｅｎｙｌａｍｉｎｏ）−９−ｐｈｅｎｙｌｃａｒｂａｚｏｌｅ  ａｎｄ  ｉｔｓ  ｍｅｔｈｌｙ−ｓｕｂｓｔｉｔｕｔｅｄ  ｄｅｒｉｖａｔｉｖｅ  ａｓ  ｎｏｖｅｌ  ｈｏｌｅ−ｔｒａｎｓｐｏｒｔｉｎｇ  ａｍｏｒｐｈｏｕｓ  ｍｏｌｅｃｕｌａｒ  ｍａｔｅｒｉａｌｓ」Ｓｙｎｔｈｅｔｉｃ  Ｍｅｔａｌｓ  １２８（２００２年），ｐ．１２７〜１３１に記載されたところによって測定され、上記文献の内容は引用されて本明細書に統合されている。具体的には、各サンプルを重水素ランプ光源を持つ石英単色化装置の単色光で照射した。入射光線ビームの電力は、２−５・１０−８Ｗであった。また、−３００Ｖの負電圧をサンプル基材に加えた。照射用４．５×１５ｍｍ２のスリットを持つ反対電極を上記サンプル表面から８ｍｍ離れた所に配置した。反対電極をＢＫ２−１６型エレクトロメータの入力装置と連結させた後、光電流測定のために開放入力領域で作動させた。照射の結果、１０−１５〜１０−１２アンペアの光電流が回路に流れた。ここで、光電流Ｉは、入射光子エネルギーｈｖで決定される。
【０１０６】
Ｉ０．５＝ｆ（ｈｖ）関係をプロットした。通常、入射光線量子エネルギーに対する光電流の自乗根の従属関係は、臨界値近くでの線形関係を持つ（Ｅ．Ｍｉｙａｍｏｔｏ、Ｙ．ＹａｍａｇｕｃｈｉおよびＭ．Ｙｏｋｏｙａｍａの「Ｉｏｎｉｚａｔｉｏｎ  Ｐｏｔｅｎｔｉａｌ  ｏｆ  Ｏｒｇａｎｉｃ  Ｐｉｇｍｅｎｔ  Ｆｉｌｍ  ｂｙ  Ａｔｍｏｓｐｈｅｒｉｃ  Ｐｈｏｔｏｅｌｅｃｔｒｏｎ  Ｅｍｉｓｓｉｏｎ  Ａｎａｌｙｓｉｓ」，Ｅｌｅｃｔｒｏｐｈｏｔｏｇｒａｐｈｙ誌，２８号，Ｎｒ．４，（１９８９年），ｐ．３６４；およびＭ．ＣｏｒｄｏｎａおよびＬ．Ｌｅｙの「Ｐｈｏｔｏｅｍｉｓｓｉｏｎ  ｉｎ  Ｓｏｌｉｄｓ」，Ｔｏｐｉｃｓ  ｉｎ  Ａｐｐｌｉｅｄ  Ｐｈｙｓｉｃｓ誌，２６号，（１９７８年），ｐ．１−１０３参照。上記両文献はいずれも引用されて本明細書に統合されている）。上記従属関係のうち線形部分は、ｈｖ軸に対して外挿され、Ｉｐ値は、遮断点での光子エネルギーとして決定した。イオン化電位評価の誤差は±０．０３ｅＶであった。
【０１０７】
化合物４および７のイオン化電位データを表１に示した。
【０１０８】
【表１】
2004361950.tif 000014
【０１０９】
（実施例３：電荷移動度の評価）
本実施例は、上記化合物４〜７のような電荷輸送物質に対する電荷移動度、特に正孔移動度の評価について示したものである。
【０１１０】
＜サンプル１の製造＞
０．１ｇの化合物４および０．１ｇのポリビニルブチラル（Ｓ−ＬＥＣ  Ｂ  ＢＸ−１、積水化学工業（株）製）を２ｍｌのＴＨＦに溶解させた。この溶液をディップローラを利用して導電性アルミニウム層を含むポリエステルフィルムにコーティングした。その後、コーティングを１時間、８０℃で乾燥させて１０μｍの厚みの透明層を得た。得られたサンプルの正孔移動度を評価した結果を表１に示した。
【０１１１】
＜サンプル２の製造＞
０．１ｇの化合物７および０．１ｇのポリビニルブチラル（Ｓ−ＬＥＣ  Ｂ  ＢＸ−１、積水化学工業（株）製）を２ｍｌのＴＨＦに溶解させた。この溶液をディップローラを利用して導電性アルミニウム層を含むポリエステルフィルムにコーティングした。その後、コーティングを１時間、８０℃で乾燥させて１０μｍの厚みの透明層を得た。得られたサンプルの正孔移動度を評価した結果を表１に示した。
【０１１２】
＜移動度評価＞
各サンプルを表面電位Ｕまで（＋）コロナ帯電させて、２ｎｓの窒素レーザー光パルスで照射した。正孔移動度μは、Ｋａｌａｄｅらの「Ｉｎｖｅｓｔｉｇａｔｉｏｎ  ｏｆ  ｃｈａｒｇｅ  ｃａｒｒｉｅｒ  ｔｒａｎｓｆｅｒ  ｉｎ  ｅｌｅｃｔｒｏｐｈｏｔｏｇｒａｐｈｉｃ  ｌａｙｅｒｓ  ｏｆ  ｃｈａｌｋｏｇｅｎｉｄｅ  ｇｌａｓｓｅｓ」，Ｐｒｏｃｅｅｄｉｎｇ  ＩＰＣＳ  １９９４年：Ｔｈｅ  Ｐｈｙｓｉｃｓ  ａｎｄ  Ｃｈｅｍｉｓｔｒｙ  ｏｆ  Ｉｍａｇｉｎｇ  Ｓｙｓｔｅｍｓ，Ｒｏｃｈｅｓｔｅｒ，ＮＹ，ｐｐ．７４７〜７５２に記載されたところによって測定され、その内容は引用されて本明細書に統合されている。具体的には、帯電領域を帯電させ、かつ層のうち相異なる電場であるＥに対応する相異なるＵ値でサンプルを帯電させつつ、正孔移動度の評価を繰り返した。このような従属関係は、次の数式１で表すことができる。
【０１１３】
【数１】
2004361950.tif 000015
【０１１４】
数式１において、Ｅは電場強度であり、μ０はゼロ電場移動度であり、αはプールフレンケルパラメータである。上記評価で測定された６．４×１０５Ｖ／ｃｍの電場での移動度値と共に移動度の特徴を規定するパラメータμ０およびαを上記表１に示した。
【０１１５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。すなわち、
【産業上の利用可能性】
【０１１６】
本発明は、電子写真法に利用するのに好適な電荷輸送物質、これを含む有機感光体、電子写真画像形成装置およびこれを利用する電子写真画像形成方法に係り、より具体的には、２つ以上のヘテロ芳香族ヒドラゾン基を有する電荷輸送物質、これを含む有機感光体、電子写真画像形成装置および電子写真画像形成方法に利用可能である。